INPI-France/Brevets-Francais-2024-Chunked huggingface dataset:
Conformément à une caractéristique de l'invention, le manche spécial comporte des empreintes pour les doigts, et, au-dessus de Itextrémité munie de l'élément de brossage, une empreinte pour le pouce, permettant ainsi une bonne préhension de la brosse.
Selon une autre caractéristique de l'invention, l'élément de brossage est constitué par des éléments flexibles.
Lt invention sera mieux comprise grâce à la description ci-apres qui se rapporte à un mode de réalisation préféré, donné à titre d'exemple non limitatif, et expliqué avec référence au dessin schématique annexé, dont la figure unique est une vue en perspective d'une brosse conforme à l'invention.
La brosse, notamment pour le nettoyage des appareils dentaires, est essentiellement constituée par un manche spécial 1, et par un élément 2 de brossage en caoutchouc abrasif, ou analogue.
Le manche l est pourvu d'empreintes 3, 4, 5 et 6, pour les quatre doigts, et, au-dessus de l'élément de brossage 2, d'une empreinte 7 pour le pouce. Ce manche 1, grace à ses empreintes 3 à 7, facilite la préhension de la brosse, et permet ainsi une bonne tenue de cette dernière dans la main.
Les empreintes 3 à 6 sont constituées par une succession de creux et de reliefs, permettant de loger les doigts, et l'empreinte 7 est formée par un creux dans lequel vient se placer le pouce.
L'élément de brossage 2 est constitué par des éléments flexibles 8. Ces éléments 8 sont constitués en un caoutchouc traité avec une matière abrasive, de préférence de grosseur nO 1.
Avec la brosse conforme à l'invention, il est possible de procéder à un nettoyage efficace des appareils dentaires, sans l'aide d'un produit spécial ou de dentifrice, et sans risque de détérioration desdits appareils dentaires.
Cette brosse peut également être utilisée comme brosse à dents, ou comme brosse pour d'autres applications.
L'invention est plus particulièrement applicable à l'entre- tien des -appareils dentaires.
Bien entendu, l'invention n'est pas limitée au mode de réalisation décrit et représenté au dessin annexé. Des modifications restent possibles, notamment du point de vue de la constitution de la brosse, sans sortir pour autant du domaine de protection de 1 1invention.
Iorsqu'on détermine les propriétés d'absorption du son du tissu enduit dans un montage n07 AIMA, on obtient un NRC de 0,42 d'après les résultats suivants: COEFFICIENTS D'ABSORPTION DU SON (α) 63 Hz 125 Hz 250 Hz 500 Hz 1000 Hz 2000 Hz 4000 Hz ~ 0,36 0,42 0,33 0,55 0,36 0,47 EXEMPLE 7 On recouvre de polytétrafluoroéthylène un tissu de verre à armature toile du type Burlington n 128,ayant une épaisseur de 0,162 mm et un poids de 203 g/m2,avec un fil de chaîe de de 45 m/g à 1 fil simple/ 3 fils pliés ensemble et un fil/trame de pliés ensemble 45 m/g à 1 fil simple/3 fis/tissé à un rapport fil de chaîne/ fil de trame de 17/13 fils/cm , de façon à remplir partiellement les ouvertures dans le tissu.Le tissu enduit a une porosité comprise entre 183 et 244 1/mn/dm2,sous une pression diffdren- tielle de 12,7 mm d'eau,une épaisseur d'environ 0,187 mm et un poids d'environ 244 g/m2.
Par exemple, il y a des ouvertures substantiellement rondes ayant un diamètre d'environ 0,050 mm,des ouvertures substantielle- ayant elliptiques ayant un petit axe d'environ 0,050 mm et un grand axe d'environ 0,250 mm,des ouvertures en forme d'étoiles irrégu- lières ayant un petit axe médian d'environ 0,050 mm et un grand axe médian d'environ 0,250 mm et des ouvertures généralement rectangulaires ayant une largeur d'environ 0,050 a et une longueur d'environ 0,250 mm.
Lorsqu'on détermine les propriétés d'absorption du son du tissu enduit dans un montage n 7 AIMA, on obtient un NRC de 0,26 d'après les résultats suivants: COEFFICIENTS D'ABSORPTION DU SON (α) 63 Hz 125 Hz 250 Hz 500 Hz 1000 Hz 2000 Hz 4000 Hz 0,21 0,23 0,21 0,28 0,27 0,28 0,24 EXEMPLE 8 On recouvre de polytétrafluoroéthylène un tissu de toile verre à armature/du type Burlington n 1528,ayant une épaisseur de 0,162 mm et un poids de 201 g/m2,avec un fil de chaîne de 30m/g à 1 fil simple/2 fils pliés ensemble et un fil de trame de 30m/g à 1 fil simple /2 fils pliés ensemble,tissé à un rapport fil de chaîne/fil de trame de 17/13 fils/cm,de façon à remplir partiel lement les ouvertures dans le tissu. Le tissu enduit a une poro sité comprise entre 24 et 33 1/mn/dm2,sous une pression difrérentielle de 12,7 mm d'eau,une épaisseur d'environ 0,187 ma et un poids d'environ 244 g/m2.
Par exemple, il y a des ouvertures substantiellement rondes ayant un diamètre d'environ 0,012 mm,des ouvertures substantiellement elliptiques ayant un petit axe d'environ 0,012 nnn et un grand axe d'environ 0,075 mm,des ouvertures en forme d'étoiles irrégulières ayant un petit axe médian d'environ 0,012 mm et un grand axe médian d'environ 0,075 mm,et des ouvertures générale- ment rectangulaires ayant une largeur d'environ 0,012 mm et une longueur d'environ 0,075 mm.
Lorsqu on détermine les propriétés d'absorption du son du tissu enduit dans un montage n07 AIMA, on obtient un NRC de 0,45 d'après les résultats d'essai suivants: COEFFICIENTS D'ABSORPTION DU SON (α) 65 Hz 125 Hz 250 Hz 500Hz 1000 Hz 2000 Hz 4000 Hz 0,68 0,26 0,42 0,33 0,50 0,53 0,55 EXEMPLE 9 On recouvre de polytétrafluoroéthylène un tissu de verre à armature toile du type Eurlington n 1142,ayant une épaisseur de 0,25 ni, et un poids de 279 g/m2,avec un fil de chaîne de Tt/g à 1 fil simple/ 0 fil plie ensemble et un fil de trame de 7 m/g à 1 fil simple/0 fil plié ensemble ,tissé à un rapport fil de chaîne/fil de trame de 13/8 fils/cm ,de façon à remplir partiellement les ouvertures dans le tissu.Le tissu enduit a une porosité comprise entre 45 et 61 1/mn/dm2,sous une pression différentielle de 12,7 mm d'eau,une épaisseur d'environ 0,262mm et un poids d'environ 322 g/m2.
Un examen microscopique révèle que les ouvertures partiellement remplies ont des formes et des dimensions différentes. Par exemple,il y a des ouvertures substantiellement rondes ayant un diamètre d'environ 0,050 mm,des ouvertures substantiellement elliptiques ayant un petit axe d'environ 0,050 me et un grand axe d'environ 0,375 a,des ouvertures en forme d'étoiles irrégulières ayant un petit axe médian d'environ 0,050 mm et un grand axe médian d'environ 0,375 mm,et des ouvertures générale ment rectangulaires ayant une largeur d'environ 0,050 mm et une longueur d'environ 0,375 nin.
Lorsqu'on détermine les propriétés d'absorption du son du tissu enduit dans un montage n07 AIMA, on obtient un NRC de 0,66 d'après les résultats d'essai suivants: COEFFICIENTS D'ABSORPTION DU SON (α) 63 Hz 125 Hz 250 Hz 500Hz 1000 Hz 2000 Hz 4000Hz - 0,60 0,69 0,54 L,70 0,72 0,75 EXEMPLE 10 On recouvre de polytétrafluoroéthylène un tissu de verre à armature toile du type Burlington n014l,ayant une épaisseur de 0,275 mm et un poids de 298 g/m2,avec un fil de chatne de 45 m/g à 3 fils simples/2 fils pliés ensemble et un fil de trame de 45 m/g à 3 fila simples/2 fils pliés ensemble tissé à un rapport fil de chaîne /fil de trame de 13/8 fils/cm de faon à remplir partiellement les ouvertures dans le tissu.Le tissu enduit a une porosité comprise entre 61 et 122 1/mn/dm2,sous une pression différentielle de 12,7 mm d'eau, une épaisseur d'environ 0,312 mm et un poids d'environ 390 g/m2. Un examen microscopique révèle que les ouvertures partiellement remplies ont des formes et des dimensions différentes. Par exemple, il y a des ouvertures substantiellement rondes ayant un diamètre d'environ O, 050 mm,des ouvertures substantiellement elliptiques ayant un petit axe d'environ 0,050 mm et un grand axe d'environ 0,375mm des ouvertures en formes d'étoiles irrégulières ayant un petit axe médian d'environ 0,050 n,îet un grand axe médian d'environ 0,375mm,et des ouvertures généralement rectangulaires ayant une largeur d'environ 0,050 nnn et une longueur d'environ 0,375mm.
Lorsqu'on détermine les propriétés d'absorption du son du tissu enduit dans un montage n 7 AIMA, on obtient un NRC de 0,66 d'après les résultats d'essai suivants: COEFFICIENTS D'ABSORPTION DU SON(α) 63 Hz 125 Hz 250 Hz 500 Hz 1000 Hz 2000 Hz 4000 Hz 0,83 0,44 0,73 0,53 0,70 0,66 0,65 EXEMPLE 11 On recouvre de polytétrafluoroéthylène un tissu de verre à armature toile du type Eurlington n0141,ayant une épaisseur de 0,275 mi et un poids de 298 g/m2,avec un fil de channe de 45m/g à 3 fils simples/2 fils pliés ensemble et un fil de trame de 45 m/g à 3 fils simples /2 fils pliés ensemble,tissé à un rapport fil de chaîne/fil de trame de 13/8 fils/cm, de façon à remplir partiellement les ouvertures dans le tissu.Le tissu enduit a une porosité comprise entre 122 et 183 1/mn/dm2,sous une pression différentielle de 12,7 mm d'eau, une épaisseur d'environ 0,312 mm et un poids d'environ 366 g/m2.
Un examen microscopique révèle que les ouvertures partiel- lement remplies ont des formes et des dimensions différentes. Par exemple, il y a des ouvertures substantiellement rondes ayant un diamètre d'environ 0,050 mm,des ouvertures substantiellement elliptiques ayant un petit axe d'environ 0,050 mm et un grand axe d'environ 0,50 mm,des ouvertures en forme d'étoiles irrégulières ayant un petit axe médian d'environ 0,050 mi et un grand axe mé- dian d'environ 0,50 mm,et des ouvertures généralement rectangulai- res ayant une largeur d'environ 0,050 mm et une longueur d'environ 0,50 mm.
Lorsqu'on détermine les propriétés d'absorption du son du tissu enduit dans un montage n07 AIMA, on obtient un NRC de 0,52 d'après les résultats d'essais suivants: COEFFICIENTS D'ABSORPTION DU SON(α) 63 Hz 125 Hz 250 Hz 500 Hz 1000 Hz 2000 Hz 4000 Hz 0,35 0,38 0,73 0,42 o,48 0,46 0,*6 EXEMPLE 12 On recouvre de polytétrafluoroéthylène un tissu de verre à armature toile du type Burlington n 141,ayant une épaisseur de 0,275 mm et un poids de 298 g/m2,avec un fil de chaîne de 45 m/g à 3 fils simples/2 fils pliés ensemble et un fil de trame de 45 m/g à 3 fils simples/2 fils pliés ensemble ,tissé à un rapport fil de chaîne / fil de trame de 13/8 fils/cm,de façon à remplir partiellement les ouvertures dans le tissu.Le tissu enduit a une porosité comprise entre 244 et 335 1/mn/dm2,sous une pression différentielle de 12,7 mm d'eau,une épaisseur d'environ 0,312 mm et un poids d'environ 339 g/m .
Par exemple, il y a des ouvertures substantiellement rondes ayant un diamètre d'environ 0,050 mm,des ouvertures substantiellement elliptiques ayant un petit axe d'environ 0,050 mm et un grand axe d'environ 0,50 mm,des ouvertures en forme d'étoiles irrégulières ayant un petit axe médian d'environ 0,050 mm et un grand axe mé- dian d'environ 0,50 mm,et des ouvertures généralement rectangulaires ayant une largeur de 0,050 mm et une longueur d'environ 0,50 mm.
Lorsqu'on détermine les propriétés d'absorption du son du tissu enduit dans un montage n07 AIMA, on obtient un NRC de 0,27 d'après les résultats d'essai suivants: COEFFICITENTS D'ABSORPTION DU SON (α;) 63 Hz 125 Hz 250 Hz 500 Hz 1000 Hz 2000 Hz 4000 Hz 0,10 0,23 0,36 0,26 0,18 0,26 0,28 EXEMPLE 13 On recouvre de polytétrafluoroéthylène un tissu de verre à armature satin à huit har@ais du type Eurlington n0183, ayant une épaisseur de 0,150 mm et un poids de 568 g/m2 ,avec un fil de chaîne de 45 m/g à 3 fils simples/ 2 fils pliés ensemble et un fil de trame de 45 m/g à 3 fils simples/2 fils pliés ensemble,tissé un rapport fil de chaîne/fil de trame de 21/19 fils/cm de façon à remplir partiellement les ouvertures dans le tissu.
Le tissu enduit a une porosité d'environ 45 1/mn/dm2,sous une pression différentielle de 12,7 mm d'eau,avec des ouvertures substantiellement rondes ayant un diamètre compris entre 0,050 et 0,125 mm environ, une épaisseur d'environ 0, 625 mm et un poids d'environ 695 g/m2 .
TABLEAU VIII Réaction d'acides carboxyliques avec la N, N'-diéthyléthylène-diamine
Acide carboxy- Indice de Formule lique réfraction brute Exem- (B-COOH) Rende- (poids ple ment molécu laire) Analyse, % 124 H2C-(CH2)3-COOH 12 g nD21 1,4655 C23H46N2O2 Calc. C 74,4 N 12,4 N 6,2 (53 %) (452,7) Tr. C 74,7 N 12,3 N 6,3 125 H2Cr(CH2)10-COOH 11,0 g P.F. 43-45 C30H60N2O2 Calc. C 75,0 N 12,5 N 5,8 (46 %) (éther de (480,7) Tr.
C 75,2 N 12,5 N 5,1 pétrole) 126 H2C-CH-(CH2)3-COOH 10 g nD20 1,4772 C20H16N2O2 Calc. N 6,1 O 7,0 (44,3 %) (453,7) Tr. N 5,9 O 6,9 127 H3C-(CH3)2-COOH 10 g nD20 1,4663 C24H22N2O2 Calc C 73,6 H 12,3 N 6,6 O 7,5 (48 %) (414,7) Tr. C 73,3 H 12,5 N 6,3 O 7,4 128 H3C-(CH2)14-COOH 10,5 g P.F. 44 C42H40N4O2 Calc. N 4,0 (30 %) (éther de (705,1) Tr. N 4,2 pétrole Exemple 129 N, N'-bis-(dodécanoyl)-N-N'-di-(n-butyl)-éthylène diamine
On obtient ce composé comme décrit dans l'exemple 16? à partir de 20 g (0,1 mole) d'acide dodécanoique, 10,1 g (0,1 mole) de triéthylamine, 10,8 g (0,1 mole) d'ester éthylique d'acide chloroformique et 8,6 g (0,05-mole) de N, N'-di-n-butyl- éthylène-diamine dans du tétrahydrofuranne absolu.
Par chromatographie sur de l'alumine neutre, on 21 obtient 13 g (50 %) d'une huile d'indice de réfraction nD égal à i,4676.
Analyse: C% H% N% Calculé pour C34H68N2O2 (536,8) : 76,2 12,7 5,2 Trouvé ; 75,7 12,7 5,2 Exemple 130 N, N'-bis-(dodécanoyl)-2-amino-1-méthylamino-2 méthylpropane
On fait la synthèse de ce composé en suivant le mode opératoire de l'exemple 18, à partir de chlorure d'acide dodécanolque et de 2-amino-1-méthylamino-2-méthylpropane dans du tétrahydrofuranne. L'huile obtenue peut être purifiée par chromatographie sur de l'alumine basique (élution au benzène).
Rendement : 8,0 g (34,5 %) nD27 = 1,4718.
Analyse O% Calculé : 74,6 12,5 6,0 6,8 Trouvé : 74'4 12,7 6,0 6,9 Exemple 131 N, N'-bis-(10-undécénoyl)-N, N'-di-(n-butyl)-éthylène diamine
On prépare ce composé en suivant le mode opératoire de l'exemple29, en utilisant 18,4 g (0,1 mole) d'acide undécy lénique.
Rendement : 17,2 g (68 %) de produit huileux nD20 = 1,4738 Analyse O% Calculé pour C32H60N202 (504,7) : 5,5 6,3 Trouvé : 5,2 6,5 Exemples 132-136 (Tableau II) r On ajoute goutte à goutte, en refroidissant à la glace et en agitant, 0,1 mole 'de chlorure d'acide à une solution de 8j6 g (0,05 mole) de N,N'-di-(tertiobutyl)éthylène-diamine, 10,1 g (0,1 mole) de triéthylamine et 200 ml de tétrahydrofuranne absolu. On laisse le mélange se réchauffer à la température ambiante, on le chauffe pendant encore quatre heures à 500 et on le verse dans 11 eau. Les cristaux précipités sont filtrés à la trompe et recristallisés.
TABLEAU IX Réaction de chlorures d'acides carboxyliques avec la N, N'-ditertiobutyléthylène-diamine
Chlorure d'acide car- Rende- P.F. (sol- Formule boxylique (B-CO-Cl) ment vant de re- brute Analyse, % Exem- cristalli- (P.M.) ple sation) 132 H3C-(CH2)3-CO-Cl 11,5 g 46-48 C32H64N2O2 Calc. C 75,6 H 12,6 N 5,5 (45,3 %) (Ether de (508,8) Tr. C 75,9 H 12,7 N 5,2 pétrole) 133 H2C#CH-(CH2)2-CO-Cl 13,6 g 34 C32H60N2O2 Calc. N 5,5 O 6,3 (54 %) (éther de (504,9) Tr. N 5,8 O 6,1 pétrole) 134 H2C2-O-CO-(CH2)3-CO-Cl 14 g Huile C20H54N2O2 Calc. N 5,4 (55 %) nD21 1,4737 (512,7) Tr. N 5,9 135 C-(CH3)2-CH2-CO-Cl 14,1 g Huile; C20H54N2O2 Calc. C 65,5 H 10,2 N 5,5 CH2-CO-OCH3 (55 %) nD20 1,4758 (512,7) Tr. C 65,5 H 10,2 N 5,6 136 H3C-(CH2)12-CO-Cl 15,2 g 55 C36H78N2O2 Calc. C 76,8 H 13,2 N 4,7 (51 %) (acétoni- (595,1) Tr. C 76,8 H 12,9 N 4,8 trile) Exemple 137 N, N'-bis-(10-undécénoyl)-N, N'-di-(n-dodé diamine
On effectue la synthèse de ce composé en suivant le mode opératoire de l'exemple 16 à partir de 19,8 g (0,05 mole) de N, N'-dodécyléthylène-diamine, 10,1 g (O,i mole) de triéthylamine, 10,8 g (0,1 mole) d'ester éthylique d'acide chloroformique et 18,4 g (0,1 mole) d'acide undécylénique dans le tétrahydrofuranne absolu. On obtient 15 g (41,3 %) de composé fondant à 43-44 (après recristallisation daris l'acétonitrile et dans le méthanol).
Analyse: C% H% N% Calculé pour C48H92N2O3 (729,2) : 79,2 12,7 3,8 Trouvé: 79,3 12,3 3,6 Exemples 138-144 (tableau X) On effectue la synthèse de ces composés en suivant le mode opératoire de l'exemple 16, par réaction de 0,1 mole d'acide carboxylique, 10,1 g (0,1 mole) de triéthylamine et 10,8 g (0,1 mole) de chloroformiate d'éthyle dans le tétrahydrofuranne absolu, avec 10,0 g (0,05 mole) de N, N'-diisovaléryléthylène- diamine. l'es huiles obtenues après traitement soht chromatographiées sur de l'alumine neutre. Stélution est effectuée à l'éther de pétrole (Eb. 60-1000).
TABLEAU X Réaction d'acides carboxyliques avec la N, N'-diisovaléryl-éthylène-diamine
Les propriétés du revêtement cuit au four sont les suivantes épaisseur 18-22 microns brouillard salin (ASTM B 117) cheminement de rouille sous jacente après 240 h : 5 mm dureté (gong) 180 secondes choc (inverse) 90 cm.kg flexion au mandrin (conique) passe 3 mm
La présente invention est relative aux huiles lubrifiantes synthétiques Il existe un besoin pour une huile lubrifiante de base destinée aux moteurs d'engins à réaction et analogues, dont la viscosité initiale à 990C soit de 5,0-5,5 centistokes et à -400C soit inférieure à 13 000 centistokes, et qui au surplus, quand elle est amenée et maintenue pendant 72 h à - 400C, ne se congèle pas pendant cettepériode de temps.Dans la présente description, la viscosité initiale a 990C est déterminée conformément aux normes ASTM standard D 445 tandis que la viscosité initiale à -400C est déterminée conformément à la norme ASTM Standard D 2 532.
Les esters néopentyliques depolyols ont des propriétés les rendant utilisables comme lubrifiants synthétiques. Cependant, les esters de pentaérythritol à chaîne droite et d'acides alkanoI- ques en C4- C10 normaux, bien qu'ils soient utilisables comme lubrifiants, ne satisfont généralement pas à la fois aux standards de viscosité et à l'exigence de la non congélation pendant 72 heures. D'autres satisfont à l'exigence de - 400C mais pas à L'exigence de non congélation pendant 72 h ou pas à l'eiigence à 990C.D'autres encore ne satisfont à aucune de ces exigences Il subsiste donc un problème auquel l'invention apporte une solution et qui est celui d'une huile synthétique possédant à la fois la viscosité désirée à 990C et - 400C et qui ne se congèle pas à -400C pendant 72 heures, cette huile synthétique contenant des esters du pentaérythritol avec des acides alkanoiques en C4-C10 à chaine droite.
Une approche d'une solution àce problème consiste dans l'addition d'acides en C4- C10 ramifiés à l'acide mis à réagir avec le pentaérythritol ou dans un mélange d'esters du pentaérythritol et d'acides alkanoiques en C4-C10 à chaîne ramifiée aux esters du pentaérythritol avec un acide alkanolque en C4-C1o à chaîne droite. On peut consulter à cet égard le brevet US 3 360 465. Cependant, la prix des acides en C4-C10 ramifiés est relativement élevé. Au surplus, la stabilité vis à vis de lJoxydation thermique des esters du pentaérythritol avec les acides ramifiés est sensiblement inférieure à ce quel'on souhaiterait.
L'invention apporte une'taure solution à ce problime tout en évitant les inconvénients de l'utilisation des oxydes à chaîne ramifiée.
En bref, l'invention vise une huile lubrifiante de base se composant de pentaérythritol complètement estérifié par des acides aîkanoiques en C4-C10 normaux, satisfaisant à la foi F aux exigences de là viscosité initiale à 990C, d'une viscosité initiale à - 400C et de non-congélation pendant 72 Heures.
Cette huile de base se compose d'un mélange de (1) un ester de pentaérythritol consistant essentiellement en pentaérythritol complètement estérifié par des acides alkanoiques en C4-C10 à chaîne droite et (2) un trimellitate consistant essentiellement en acide trimellitique complètement estérifié par un alkanol en C4- C13. Le rapport pondéral de lester trimellitate vis à vis de L'ester de pentaérythritol dans ce mélange est généralement de l'ordre d'environ 1 : 10 à 1 : 1.
Le pentaérythritol de départ est une matière consistant essentiellement en monopentaérythritol , Dans certaines réalisations sde l'invention , elle consiste uniquement en monopentaérytrhitol.
Dans d'autres réalisations, elle peut comprendre du monopentaéty thritol et un ou plusieurs polypentaérythritols avec un rapport pondéral du monopentaérythritol vis à vis du total des polypenta érythritols d'au moins environ 4: 1.Des exemples de polypenta érythritols sont le dipentaérytrhitol, le tripentaérythritol et analogues. Le pentaérythritol technique du commerce est un exemple d'une tellematière ayant une teneur en polypentaérythritol, principalement du dipentaérythritol représentant un rapport pondéral de 88 : 12.
Les acides alkanorques en C4- C10 à chaîne droite consistent essentiellement en un acide alkanolque C4-C10 normal.Dans certaines réalisations de l'invention, cette matière présente uniquement un seul de ces acides. Dans d"autre-s réalisations, elle peut comporter deux ou plus de ces acides. Les acides alkanol- ques en C4-C10 normaux sont l'acide n -butyrique l'acide n -valétique l'acide caproique l'acide n-heptylique l'acide capryliqeue l'acide pélargonîque l'acide caprique.
L'ester de pentaérythritol dans certaines réalisations de l'invention est homogène en ce qu'il se compose de pentaérythritol complètement estérifié par un seul acide alkanoSque en C4-C10 à chaine droite. Dans d'autres réalisations, il est hétérogène en ce qu'il consiste en un mélange se composant de pentaérythritol complètement estérifié par deux ou plusieurs acides alkanolques en C4- C10 normaux.Un tel mélange est obtenu dans certains cas par mélangeage de pentaérythritol complètement estérifié par un acide aikanolque en C4-C10 normal avec un pentaérythritol complètement estérifié par un acide alkanolque en C4-C 10 normal différent et si on le désire, avec un pentaérythritol complètement estérifié par un autre acide alkanoîque en C4-C10 normal différent encore etc... Dans d'autres cas encore, un tel mélange est obtenu par estérification complète de pentaérythritol par un mélange d'acides alkanoSques en C4-Clo normaux.
L'ester de pentaérythritol selonl'invention est préparé par des processus d'estérification bieh connus.
L'alkanol en C4-C13 , consisteessentiellenent en un alkanol en C4-C 13 Dans certaines réalisations, il consiste uniquement en un tel alkanol. Dans d'autres réalisations il consiste en deux ou plusieurs de ces alkanols.Des exemples d'alkanols en C4-C13 sont des alkanols à la fois normaux et ramifiés alcool n-butylique alcool isobutylique alcool t-butylique alcool n-amylique alcool isoamylique alcool t-amylique alcool n-hexylique alcool 2-éthylbutylique 4-méthyl-2-pentanol alcool n-heptylique alcool n-octyliqpe 2 - octanol alcool 2-éthylhexylique alcool 2-éthylisohexylique alcool n-nonylique alcool n-decylique alcool n-undecylique alcool n-dodécylique alcool n-tridécylique et analogues.Dans les réalisations préférées de l'invention, on ne fait intervenir que des alkanols normaux. Cependant, dans d'autres réalisations , on n'emploie que des alkanols à chaîne ramifiée Dans d'autres réalisations encore,on emploie à la fois des alkanols à chaîne droite et ramifiée.
Le triméllitate utilisé dans certaines réalisations de l'invention est homogène en ce qu'il se compose d'acide trimellitique complètement estérifié par un seul alkanol en C4-C13 . Dans d'autres réalisations, ce produit se compose d'un mélange de triesterstrimellitiquesd'alkanols en C4-C13. On obtient un mélange en mélangeant le triester trimellitique d'un alkanol en C4-C13, d'un mélange avec un triester trimellitique d'alkanols en C4-C13 variés avec un ou plusieurs esters trimellitiques de différents alkanols en C-C13 ou en estérIfiant complètement l'acide trimellitique avec un mélange d'alkanols en C4-C13.
ec trimen7tates selon l'invention qui sont généralement connus sont obtenus par exemple a faisant réagir un excès de l'alkanol avec 1-anhydride trimell-itique, d'abord à basse température pour ouvrir X cycle anhydride puis à température plus élevée pour esterifier les groupes acides restants. 'excès d'alkanol est séparé tri ester restant par distIllation sous pression réduite et :acide n'ayant pas réag st élimine par traitement avec une Base.